(57)【要約】【課題】突板の変色の原因となる酸素や水蒸気の影響を抑えることで、著しい変色を発生することなく長期間使用可能な突板シートを提供する。【解決手段】突板２の表裏を、酸素遮断性且つ水蒸気遮断性の気体遮断層１、３で被覆する。気体遮断層１、３は、酸素透過度１００ｃｍ３／ｍ２・２４ｈｒ・ａｔｍ以下、透湿度１０ｇ／ｍ２・２４ｈｒ以下であることが望ましい。表面気体遮断層１は、片面に透明な無機物薄膜層１２が形成された透明な合成樹脂フィルム１１か、若しくは、酸素遮断性合成樹脂層と水蒸気遮断性合成樹脂層との積層体からなる透明な合成樹脂フィルム等が好ましく用いられ、透視性の絵柄層１３等が施されていてもよい。裏面気体遮断層３は、片面に金属薄膜層３２が形成された合成樹脂フィルム３１か、若しくは、金属箔等が好ましく用いられる。【選択図】図１
2004174738.tif 000002
【特許請求の範囲】
【請求項１】
突板の表裏を、酸素遮断性且つ水蒸気遮断性の気体遮断層で被覆してなることを特徴とする突板シート。
【請求項２】
上記気体遮断層は、酸素透過度が１００ｃｍ３／ｍ２・２４ｈｒ・ａｔｍ以下であり、且つ、透湿度が１０ｇ／ｍ２・２４ｈｒ以下であることを特徴とする請求項１に記載の突板シート。
【請求項３】
前記気体遮断層のうち、突板の表面側を被覆する表面気体遮断層は、透明又は半透明であることを特徴とする請求項１又は２に記載の突板シート。
【請求項４】
前記表面気体遮断層は、少なくとも片面に透明又は半透明の酸素遮断性且つ水蒸気遮断性の無機物薄膜層が形成された、透明又は半透明の合成樹脂フィルムであることを特徴とする請求項３に記載の突板シート。
【請求項５】
前記表面気体遮断層は、酸素遮断性合成樹脂層と、水蒸気遮断性合成樹脂層とを少なくとも含む積層体であることを特徴とする請求項３に記載の突板シート。
【請求項６】
前記表面気体遮断層に、透視性の着色又は絵柄が施されてなることを特徴とする請求項３〜５のいずれかに記載の突板シート。
【請求項７】
前記気体遮断層のうち、突板の裏面側を被覆する裏面気体遮断層は、不透明であることを特徴とする請求項１〜６のいずれかに記載の突板シート。
【請求項８】
前記裏面気体遮断層は、金属箔又は少なくとも片面に金属薄膜層が形成された合成樹脂フィルムであることを特徴とする請求項７に記載の突板シート。
【発明の詳細な説明】
【０００１】
【発明の属する技術分野】
本発明は、住宅等の建築物や車両等の内装に使用される突板シートに関するものである。
【０００２】
【従来の技術】
従来、建築物や車両等の内装材として使用されている天然木の無垢板や突板合板等の天然木系化粧材は、天然素材であるが故に、耐候性、耐汚染性、耐磨耗性等の各種耐性に欠けるので、表面に合成樹脂系塗料等による塗装を施すことでその耐性を補ってきた。
【０００３】
しかしながら、塗装作業は例えばサンディングシーラーの塗布、研磨、下塗り、中塗り、仕上げ塗りなど、工数が多く煩雑でコストが嵩むほか、塗料に含まれる溶剤の揮散による労働衛生上の問題もある。
【０００４】
しかも、溶剤を含む塗料を高速度で乾燥させようとして高温に曝すと、基材の反りや割れ等の欠陥が発生し易いため、比較的低温で長時間の乾燥を必要とする。そのため、塗装設備のライン長は必然的に長くなり、広い設置面積を必要とする大型の設備とならざるを得ず、しかも速度が上がらない為に生産効率も低い。
【０００５】
係る問題を少しでも緩和するために、無垢板や突板合板に塗装を施す代わりに、シート状の突板の裏面に補強のための不織布や和紙等の繊維質シートをラミネートし、その突板面に塗装を施して突板シートを作製しておき、これを合板等の表面に貼着する手法が採られている。
【０００６】
この手法によれば、突板と繊維質シートとのラミネート体は、合板等と異なり可撓性に富む長尺連続シート状体であるので、不連続な硬質板状体である突板合板等への塗装と比較すれば、より設置面積の少ない簡易な設備での塗装や乾燥が可能であり、しかも熱容量が遥かに少ないことから、乾燥に要する時間も大幅に短縮され、効率的な塗装作業が可能である。
【０００７】
しかし、この手法をもってしても、天然素材である木材への塗装という意味では、個々の木地の相互間や、単一の木地の中でも春材部と秋材部との間などでの木材組織の粗密の差によって、塗料の染み込み具合が異なるために、塗装膜厚や表面光沢などの仕上げ状態はばらつきがちであり、均一な品質の製品を安定して供給することが難しい。
【０００８】
さらに、突板は天然素材であるが故に、その色調や木目の形状などによる意匠の面でも、均一な品質の製品の安定供給が難しい。このうち色調については、塗料の着色により、ある程度の調整は可能であるが、意匠への影響の大きい木目の形状については、塗装のみでは対応不可能である。
【０００９】
これについては、突板面への木目印刷も考えられるが、表面の凹凸のために印刷抜けが発生し易いことや、木材組織の粗密の差により印刷インキの染み込みムラが発生し易いこと等の問題があり、実用的ではない。
【００１０】
そこで、突板の表面に、予め透視性の木目柄を印刷した透明又は半透明の合成樹脂フィルムを貼付する手法が提案され、既に広く実用化されている（特許文献１、２参照）。
【００１１】
この様に突板に合成樹脂フィルムを貼付することにより、突板シートが折り曲げられた際の破断や割れ等の破損から突板を保護することができるので、折り曲げ加工（Ｖカット加工）や巻き込み加工（ラッピング加工）が可能になるという利点もある（特許文献３、４参照）。
【００１２】
しかし、上記の様にして突板の表面に合成樹脂フィルムを貼付しても、突板の耐候性不足の問題は、必ずしも十分に解決されているとは言えない。すなわち、突板は天然の木質材であるため、長年使用していると、ヤケ（変色）や腐蝕を発生し易く、意匠性が損なわれてしまう。
【００１３】
特に、水廻りの部位や、窓枠等の様に結露を発生することのある部位などでは、突板の裏面側に積層されている和紙又は不織布等の繊維質層や木質基材等を通じて、水分（水蒸気）が突板に浸透することによる突板の波打ち、剥離、腐蝕などの問題が顕著である。
【００１４】
こうした問題の解決に寄与し得るものとして、突板の表裏を防水防湿性の熱可塑性樹脂フィルムでサンドイッチした構成の突板シートの提案もある（特許文献５〜７参照）。
【００１５】
しかし、上記の方法で水蒸気の影響を排除しても、突板のヤケにはある程度の改善は見られるが、長期間使用しても実用上支障のない水準にまで十分に抑制することは困難であった。これは、突板は水分のほか、酸素や紫外線の作用によっても変色を引き起こすためと考えられる。
【００１６】
【特許文献１】
特開昭６３−１３４２３８号公報
【特許文献２】
実願昭６１−１８５７７９号（実開昭６３−９３１３２号）のマイクロフィルム
【特許文献３】
特開平３−８７２５１号公報
【特許文献４】
特開平９−１３６３８５号公報
【特許文献５】
特公昭３７−１０９３４号公報
【特許文献６】
実願平３−１０７７６号（実開平４−１００８４３）のマイクロフィルム
【特許文献７】
特開平６−９１８３４号公報
【００１７】
【発明が解決しようとする課題】
本発明は、従来の技術における上記したような問題点を解決するためになされたものであって、変色の原因となる酸素や水蒸気の影響を抑えることで、著しい変色を発生することなく長期間使用可能な突板シートを提供するものである。
【００１８】
【課題を解決するための手段】
本発明の突板シートは、突板の表裏を、酸素遮断性且つ水蒸気遮断性の気体遮断層で被覆してなることを特徴とする突板シートである。
【００１９】
また、上記の突板シートにおいて、上記気体遮断層は、酸素透過度が１００ｃｍ３／ｍ２・２４ｈｒ・ａｔｍ以下であり、且つ、透湿度が１０ｇ／ｍ２・２４ｈｒ以下であることを特徴とするものである。
【００２０】
また、上記の突板シートにおいて、前記気体遮断層のうち、突板の表面側を被覆する表面気体遮断層は、透明又は半透明であることを特徴とするものである。
【００２１】
また、上記の突板シートにおいて、前記表面気体遮断層は、少なくとも片面に透明又は半透明の酸素遮断性且つ水蒸気遮断性の無機物薄膜層が形成された、透明又は半透明の合成樹脂フィルムであることを特徴とするものである。
【００２２】
また、上記の突板シートにおいて、前記表面気体遮断層は、酸素遮断性合成樹脂層と、水蒸気遮断性合成樹脂層とを少なくとも含む積層体であることを特徴とするものである。
【００２３】
また、上記の突板シートにおいて、前記表面気体遮断層に、透視性の着色又は絵柄が施されてなることを特徴とするものである。
【００２４】
また、上記の突板シートにおいて、前記気体遮断層のうち、突板の裏面側を被覆する裏面気体遮断層は、不透明であることを特徴とするものである。
【００２５】
また、上記の突板シートにおいて、前記裏面気体遮断層は、金属箔又は少なくとも片面に金属薄膜層が形成された合成樹脂フィルムであることを特徴とするものである。
【００２６】
【発明の実施の形態】
以下、本発明の突板シートの実施の形態を図面を参照しつつ説明する。
【００２７】
図１は、本発明の突板シートの一構成例を示す側断面図である。
【００２８】
この突板シートは、裏面気体遮断層３上に接着剤層４２を介して突板２が積層され、その上に接着剤層４１を介して表面気体遮断層１が積層されて構成されている。さらに、裏面気体遮断層３の裏面には、この突板シートを各種の被貼着基材に貼着するための粘着剤層５が形成されている。
【００２９】
突板２は、従来公知のように天然の木材を薄くスライスした薄板であって、通常は厚み３ｍｍ以下のものを言うが、突板シートとしての被貼着基材への貼付時の加工性や角部・曲面部等への追従性などの点で薄手のものが好ましく、特に建築材料としての不燃性・難燃性を考慮すると、燃焼時の熱量の問題から１５０〜２００μｍ程度のものを使用することが好ましい。
【００３０】
裏面気体遮断層３及び表面気体遮断層１としては、酸素遮断性且つ水蒸気遮断性の材質を使用する。その酸素遮断性及び水蒸気遮断性の程度に関しては、本発明者らの実験によれば、酸素透過度は１００ｃｍ３／ｍ２・２４ｈｒ・ａｔｍ（ＪＩＳ  Ｚ  ０２０８、カップ法、４０℃９０％ＲＨ）以下、透湿度は１０ｇ／ｍ２・２４ｈｒ（ＪＩＳ  Ｋ  ７１２６、Ｂ法、２５℃８０％ＲＨ）以下であることが好ましい。
【００３１】
表面気体遮断層１は、突板２の意匠感を活かすために、透明又は半透明のものを使用する。この様な透明又は半透明の気体遮断層としては、従来食品包装用などとして一般的に用いられている透明ガスバリヤーフィルムと同様の、透明又は半透明の合成樹脂フィルムを主体とするものを使用することができる。
【００３２】
上記透明ガスバリヤーフィルムは、酸素透過度及び透湿度が本発明の規定範囲内となる材質であれば、単一種類の合成樹脂からなる単一層のフィルムであっても勿論構わないのであるが、現実にはこれに適切な材料が知られていないので、複数の材料からなる積層体とされるのが一般的である。
【００３３】
具体的には、例えばポリエチレンテレフタレートフィルムやポリプロピレンフィルム等の通常の合成樹脂フィルム１１の片面又は両面に、例えば酸化珪素、酸化アルミニウム、酸化マグネシウム、酸化ジルコニウム等の無機物薄膜層１２を、真空蒸着法又はスパッタリング法等により形成することによって、酸素遮断性及び水蒸気遮断性を付与してなる無機物蒸着フィルム（いわゆるセラミック蒸着フィルム）や、例えばポリプロピレンやポリ塩化ビニリデン等の様に透湿度は低いが酸素透過度は高い合成樹脂フィルム（水蒸気遮断性合成樹脂層１１１）と、例えばポリビニルアルコールやエチレン−ビニルアルコール共重合体等の様に酸素透過度は低いが透湿度は高い合成樹脂フィルム（酸素遮断性合成樹脂層１１２）とを積層したラミネートフィルムなどが用いられる。
【００３４】
なお、後者のラミネートフィルムは、酸素遮断性合成樹脂層１１２の吸湿による酸素透過度の上昇を防止するために、図２に示す様に、酸素遮断性合成樹脂層１１２の両面を水蒸気遮断性合成樹脂層１１１でサンドイッチした構成とされるのが一般的である。
【００３５】
上記の無機物蒸着フィルムとラミネートフィルムとを比較すると、後者のラミネートフィルムは、合成樹脂層の厚みにより酸素遮断性や水蒸気遮断性を稼ぐ必要があることから、十分な性能を得るためには厚くなり勝ちで、しかも多層構成のため透明性にも難点があるのに対し、前者の無機物蒸着フィルムは、厚みが数百ｎｍ乃至数千ｎｍ程度という極めて薄い無機物薄膜層が十分な気体（酸素及び水蒸気）遮断性を発現するため、気体遮断層を全体として薄型化可能であり、透明性にも優れる利点がある。
【００３６】
この無機物蒸着フィルムとしては、透明性、印刷適性、加工性、耐久性、価格などを考慮すると、無機物蒸着ポリエチレンテレフタレートフィルムが最も好ましく、その厚みは８〜１２μｍ程度のもので十分な性能が得られる。
【００３７】
なお、上記無機物蒸着フィルムとして、合成樹脂フィルム１１の片面のみに無機  物薄膜層１２が設けられたものを使用する場合、無機物薄膜層１２を表面（突板２側とは反対面）に向けて使用することも可能である。
【００３８】
しかし、この突板シートを表面に貼着した建材等の使用中に、表面の摩耗や傷付きにより無機物薄膜層１２が部分的にでも損傷すると、この損傷部分から酸素や水蒸気が侵入して、突板２を劣化させる原因となる場合があるので、これを防止するためには、図１に示した様に、無機物薄膜層１２を突板２側に向けて貼り合わせて使用することが好ましい。
【００３９】
この表面気体遮断層１における合成樹脂フィルム１１には必要に応じて、紫外線吸収剤や光安定剤等を添加しておくと、紫外線の作用による合成樹脂フィルム１１の劣化を防止できると共に、紫外線の作用による突板２のヤケの抑制にも効果的である。
【００４０】
表面気体遮断層１には、積層する突板２の意匠感や素材感を活かしながら、印刷等による人工の木目模様を重ね合わせて、天然の木目のばらつきを均質化したり、及び／又は、全体を均一に着色することにより、天然の木材の色のばらつきを均質化したりする目的で、その片面又は両面に透視性の絵柄層１３（無地の着色層である場合を含む。以下同じ）を設けることができる。
【００４１】
なお、絵柄を伴わない着色を目的とする場合には、表面気体遮断層１に用いる合成樹脂フィルム１１に着色剤を練り込んで、透明又は半透明の着色フィルムとしてもよい。また、この方法による合成樹脂フィルム１１の着色と、印刷等による絵柄層１３とを併用することも、勿論可能である。
【００４２】
透視性の絵柄層１３は、透明性の高い染料又は顔料を使用した透明又は半透明の印刷インキを使用してもよいし、或いは、透明性が低いか又は実質的に不透明の印刷インキを使用しても、抜けの多い網点状に印刷すれば、実質的に突板２を透視可能な透視性を維持することができる。
【００４３】
表面気体遮断層１の表面には、必要に応じて、表面硬度や耐磨耗性、耐擦傷性、耐溶剤性、耐汚染性等の表面物性を付与するための、透明又は半透明の表面保護層を設けることもできる。
【００４４】
この表面保護層には物性面から、例えば２液硬化型アクリルウレタン系樹脂や電離放射線硬化型樹脂等の架橋硬化型樹脂が使用されるのが一般的である。また、この表面保護層に必要に応じて例えば紫外線吸収剤、光安定剤、熱安定剤、滑剤、帯電防止剤、結露防止剤、抗菌剤、防黴剤、減摩剤、着色剤、充填剤等の添加剤を適宜添加することも、その透明性を著しく妨げない範囲内であれば特に差し支えない。
【００４５】
裏面気体遮断層３は、本発明の主目的である耐候性の観点からは、表面気体遮断層１と同様に透明又は半透明であっても、特に支障はない。しかし、本発明の突板シートを貼着する対象である被貼着基材の表面の色彩や欠陥を隠蔽し、貼着後の外観意匠性を安定させるためには、隠蔽性の不透明であることが好ましい。
【００４６】
裏面気体遮断層３は、気体（酸素及び水蒸気）遮断性の観点からは、表面気体遮断層１と同様の材質が使用可能であり、これを隠蔽性の不透明とするためには、表面気体遮断層１におけると同様の気体遮断層の片面又は両面若しくは層間に、不透明な印刷インキ又は塗料による隠蔽層を設けたり、合成樹脂フィルム１１に隠蔽力の高い顔料を練り込んで、隠蔽性の不透明に着色したりしてもよい。
【００４７】
しかし、裏面気体遮断層３の厚みを増したり製造工程を増したりすることなく、十分な隠蔽性を付与するためには、前述した無機物蒸着フィルムにおける無機物薄膜層に代えて、アルミニウム等の金属薄膜層３２を、合成樹脂フィルム３１の片面又は両面に形成してなる金属蒸着フィルム（図１）か、若しくはアルミニウム箔等の金属箔３３（図２）を使用することが好ましい。
【００４８】
金属蒸着フィルムは、金属箔よりも耐折れ皺性や耐突き刺し性等の取り扱い性に優れ、市場において無機物蒸着フィルムよりも安価に入手可能であるので、裏面気体遮断層３の材料として最も好適なものと言える。その厚みは８〜１２μｍ程度のもので十分な性能が得られる。
【００４９】
上記金属蒸着フィルムとして、合成樹脂層３１の片面のみに金属蒸着層３２が設けられたものを使用する場合、金属蒸着層３２を裏面（突板２側とは反対面）に向けて使用することも可能である。
【００５０】
しかし、突板シートの製造工程や後工程における金属蒸着層３２の損傷を防止する意味では、金属蒸着層３２を突板２側に向けて貼り付けて使用することが好ましい。この貼り付け方によれば、裏面気体遮断層３の裏面の露出面は、接着の難しい金属蒸着層３２ではなく、汎用の合成樹脂フィルム３１となることから、被貼着基材への貼着用の接着剤又は粘着剤等の選択の幅が拡がる利点もある。
【００５１】
表面気体遮断層１と突板２とを接着する接着剤層４１に使用する接着剤は、突板２の意匠感や素材感を活かすために、元来透明又は半透明であるか、又は接着作業時に不透明であっても養生後に透明又は半透明となるものであればよく、例えば酢酸ビニル系接着剤、ウレタン系接着剤、ポリエステル系接着剤、エポキシ系接着剤、アクリル系接着剤、合成ゴム系接着剤等、従来公知の任意の接着剤が使用できる。
【００５２】
裏面気体遮断層３と突板２とを接着する接着剤層４２に使用する接着剤は、基本的には、上記した表面気体遮断層１と突板２との接着に使用するものと同様のものでよく、透明又は半透明には限定されず、不透明なものであっても差し支えない。
【００５３】
特に、突板２の色に近似した色に着色されたものを使用すれば、裏面気体遮断層３の隠蔽性が不足していたり、裏面気体遮断層３自体が突板２の裏打ち用として好ましくない色を有していたりする場合であっても、接着剤層４２により隠蔽性を補い又は背景色を調整して、外観意匠を安定させる機能を持たせることができる。この場合、接着剤層４２は不透明であれば最も効果が高いが、半透明の程度であっても一定の効果は得られる。
【００５４】
本発明の突板シートにおいて、裏面気体遮断層３の裏面側の構成については、何ら限定されるものではない。例えば、突板の裏面を和紙又は不織布等で裏打ちした従来の突板シートと同様の施工性が要求される場合には、裏面気体遮断層３の裏面を和紙又は不織布等で裏打ちしてもよい。
【００５５】
また、突板シートの裏面に粘着加工を施す場合には、裏面気体遮断層３の裏面に適宜の裏打ち層を介して粘着剤層５を形成してもよいし、裏面気体遮断層３の裏面に直接、粘着剤層５を形成してもよい。この場合の粘着剤は、例えばアクリル系、合成ゴム系、シリコーン系等、従来公知の粘着剤を任意に使用することができる。
【００５６】
また、該粘着剤層５の裏面に、シリコーン化合物等による離型処理が施された離型紙又は離型フィルムを積層しておいてもよいし、表面気体遮断層１の表面に必要に応じて離型処理を施しておき、離型紙等を積層することなくそのまま、粘着剤層５を表面気体遮断層１に重ねる様にして巻き取って使用してもよい。
【００５７】
【実施例】
次に、本発明を具体的実施例によりさらに詳述する。なお、本発明はこれらの例によってなんら限定されるものではない。
【００５８】
実施例１
厚さ１２μｍの透明なセラミック蒸着ポリエチレンテレフタレートフィルム（東洋紡績株式会社製、商品名：エコシアール、透湿度１ｇ／ｍ２・２４ｈｒ以下、酸素透過度１ｃｍ３／ｍ２・２４ｈｒ・ａｔｍ以下）（セラミック蒸着フィルム）の蒸着面にプライマー処理後、透明性の高い印刷インキを使用して透視性の木目柄模様を印刷した。
【００５９】
厚さ２００μｍの突板（メラピー材）の表面に、上記印刷セラミック蒸着フィルムの印刷面を、透明なポリエステル系接着剤（乾燥後の塗布量３０ｇ／ｍ２）を用いて貼り合わせた。
【００６０】
次いで、該突板の裏面に、厚さ１２μｍのアルミニウム蒸着ポリエチレンテレフタレートフィルム（透湿度１ｇ／ｍ２・２４ｈｒ以下、酸素透過度１ｃｍ３／ｍ２・２４ｈｒ・ａｔｍ以下）（アルミ蒸着フィルム）の蒸着面を、淡褐色不透明に着色したポリエステル系接着剤（乾燥後の塗布量３０ｇ／ｍ２）を用いて貼り合わせた。
【００６１】
しかる後、アルミ蒸着フィルムの裏面に、アクリル系粘着剤を乾燥後の厚み４０μｍに塗布して、本発明の突板シートを作製した。
【００６２】
実施例２
上記実施例１において、セラミック蒸着フィルムの代わりに、厚さ２５μｍの透明なエチレン−酢酸ビニル共重合体樹脂層の両面にそれぞれ厚さ１２．５μｍの透明なポリプロピレン樹脂層が積層された、３層共押出２軸延伸フィルム（透湿度約５ｇ／ｍ２・２４ｈｒ、酸素透過度１ｃｍ３／ｍ２・２４ｈｒ・ａｔｍ以下）を使用し、その他は上記実施例１と同一の要領で本発明の突板シートを作製した。
【００６３】
実施例３
上記実施例１において、アルミ蒸着フィルムの代わりに、厚さ１５μｍのアルミニウム箔（透湿度１ｇ／ｍ２・２４ｈｒ以下、酸素透過度１ｃｍ３／ｍ２・２４ｈｒ・ａｔｍ以下）を使用し、その他は上記実施例１と同一の要領で本発明の突板シートを作製した。
【００６４】
実施例４
上記実施例２において、アルミ蒸着フィルムの代わりに、厚さ１５μｍのアルミニウム箔（透湿度１ｇ／ｍ２・２４ｈｒ以下、酸素透過度１ｃｍ３／ｍ２・２４ｈｒ・ａｔｍ以下）を使用し、その他は上記実施例２と同一の要領で本発明の突板シートを作製した。
【００６５】
比較例１
上記実施例１において、セラミック蒸着フィルムの代わりに、厚さ２５μｍの透明な２軸延伸ポリプロピレンフィルム（透湿度約５ｇ／ｍ２・２４ｈｒ、酸素透過度約１５００ｃｍ３／ｍ２・２４ｈｒ・ａｔｍ）を使用し、その他は上記実施例１と同一の要領で突板シートを作製した。
【００６６】
比較例２
上記実施例１において、セラミック蒸着フィルムの代わりに、厚さ２５μｍの透明なエチレン−ビニルアルコール共重合体樹脂フィルム（透湿度約８０ｇ／ｍ２・２４ｈｒ、酸素透過度１ｃｍ３／ｍ２・２４ｈｒ・ａｔｍ以下）を使用し、その他は上記実施例１と同一の要領で突板シートを作製した。
【００６７】
比較例３
上記実施例１において、アルミ蒸着フィルムの代わりに、目付量３０ｇ／ｍ２の不織布（透湿度、酸素透過度とも非常に大きく測定不可）を、エチレン酢酸ビニル系接着剤（乾燥後の塗布量３０ｇ／ｍ２）を用いて貼り合わせ、その他は上記実施例１と同一の要領で突板シートを作製した。
【００６８】
比較例４
上記比較例３において、セラミック蒸着フィルムの代わりに、上記比較例１において使用したものと同一のポリプロピレンフィルムを使用し、その他は上記比較例３と同一の要領で突板シートを作製した。
【００６９】
耐変色性試験
上記実施例１〜４及び比較例１〜４の突板シートを、４０℃９０％ＲＨの恒温恒湿槽内に入れて５００時間経過後、それぞれと同一のシートを２０℃３０％ＲＨの暗所で保管しておいた参照サンプルと比較（表面すなわち非粘着加工面から目視観察）したところ、実施例１〜４の突板シートには変色は認められなかったのに対し、比較例１、２、４の突板シートは変色が著しく、比較例３の突板シートには中程度の変色が認められた。
【００７０】
【発明の効果】
以上詳細に説明した様に、本発明の突板シートは、突板の表裏面を酸素遮断性且つ水蒸気遮断性の気体遮断層で被覆したことにより、突板の変色や腐蝕等の劣化を促進する酸素や水蒸気の外気中から突板中への侵入を阻止できるので、従来の突板シートと比較して、長期間使用しても変色や腐蝕を発生しにくく、突板の素材感が活かされた美麗な意匠性を長期に亘り保持することが可能である。
【００７１】
さらに、突板の両側に合成樹脂フィルム又は金属箔等のシート層が設けられることにより、加工中の突板の割れや剥離、傷付き等が防止され、加工適性や取り扱いの容易さが増すことや、突板と外部との間での水分の移動による突板の伸縮がなくなることにより、被貼着基材への貼着後の突板の伸縮による浮き剥がれや膨れ、突き合わせ部の目透き又は突き上げ等の現象を防止できることなどの副次的効果がある。
【図面の簡単な説明】
【図１】本発明の突板シートの実施の形態を示す側断面図である。
【図２】本発明の突板シートの実施の形態を示す側断面図である。
【符号の説明】
１          表面気体遮断層
１１        合成樹脂フィルム
１１１      水蒸気遮断性合成樹脂層
１１２      酸素遮断性合成樹脂層
１２        無機物薄膜層
１３        絵柄層
２          突板
３          裏面気体遮断層
３１        合成樹脂フィルム
３２        金属薄膜層
３３        金属箔
４１        接着剤層
４２        接着剤層
５          粘着剤層
【図１】
2004174738.tif 000003
【図２】
2004174738.tif 000004